СПОСОБ ПОЛУЧЕНИЯ СЛОЖНЫХ ПОЛИЭФИРПОЛИОЛОВ С НИЗКИМ СОДЕРЖАНИЕМ ПОБОЧНОГО ДИОКСАНА

1. Способ получения сложных полиэфирполиолов,
причем смешивают по меньшей мере один ангидрид карбоновой кислоты (А), диэтиленгликоль (В) и по меньшей мере один гликоль (С) с числом атомов углерода от 2 до 4, а также по меньшей мере одну алифатическую дикарбоновую кислоту (D) с числом атомов углерода от 5 до 12 или по меньшей мере один гликоль (Е) с числом атомов углерода от 5 до 10, а также по меньшей мере одну дикарбоновую кислоту (F), содержащую 4 атома углерода,
отличающийся тем, что мольное соотношение компонентов (В) и (А) находится в интервале от 1,5:1 до 1,1:1, а массовая доля компонентов (А) и (В), в пересчете на массу всех компонентов в смеси, находится в области между 66 и 95%.
2. Способ по п.1, отличающийся тем, что ангидрид карбоновой кислоты (А) выбирают из группы, состоящей из ангидрида фталевой кислоты, ангидрида тримеллитовой кислоты и ангидрида пиромеллитовой кислоты, предпочтительным ангидридом карбоновой кислоты является ангидрид фталевой кислоты.
3. Способ по п.1, отличающийся тем, что гликоль (С) с числом атомов углерода от 2 до 4 выбирают из группы, состоящей из этиленгликоля, 1,3-пропандиола, 2-метил-1,3-пропандиола и 1,2-пропандиола, предпочтительно гликоль (С) с числом атомов углерода от 2 до 4 представляет собой этиленгликоль.
4. Способ по п.1, отличающийся тем, что алифатическую дикарбоновую кислоту (D) с числом атомов углерода от 5 до 12 выбирают из группы, состоящей из глутаровой кислоты, адипиновой кислоты, пимелиновой кислоты, пробковой кислоты, азелаиновой кислоты, себациновой кислоты, ундекандикарбоновой кислоты и додекандикарбоновой кислоты, предпочтительной дикарбоновой кислотой (D) с числом атомов углерода от 5 до 12 являются адипиновая кислота или себациновая кислота.
5. Способ по п.1, отличающийся тем, что гликоль (Е) с числом атомов углерода от 5 до 10 выбирают из группы, состоящей из 1,5-пентандиола, 3-метил-1,5-пентандиола, 1,6-гександиола и 1,8-октандиола, предпочтительно гликоль с числом атомов углерода от 5 до 10 представляет собой 3-метил-1,5-пентандиол или 1,6-гександиол.
6. Способ по п.1, отличающийся тем, что дикарбоновую кислоту (F), содержащую 4 атома углерода, выбирают из группы, состоящей из янтарной кислоты, фумаровой кислоты и малеиновой кислоты, предпочтительно дикарбоновая кислота (F), содержащая 4 атома углерода, является янтарной кислотой.
7. Способ по п.1, отличающийся тем, что мольное соотношение компонентов (В) и (А) находится в интервале от 1,5:1 до 1,1:1.
8. Способ по п.1, отличающийся тем, что молекулярная масса полученного сложного полиэфирполиола находится в области между 750 и 350, предпочтительно в области между 620 и 370.
9. Способ по п.1, отличающийся тем, что ОН-число полученного сложного полиэфирполиола находится между 150 и 320 г КОН/кг, предпочтительно между 180 и 300 г КОН/кг.
10. Способ по п.1, отличающийся тем, что вязкость полученного сложного полиэфирполиола при температуре 50°С находится между 400 и 3000 мПа·с, предпочтительно между 450 и 1500 мПа·с.
11. Способ по одному из пп.1-10, отличающийся тем, что массовая доля компонентов (А) и (В), в пересчете на массу всех компонентов в смеси, находится в области между 66 и 95%, предпочтительно в области между 70 и 85%.
12. Способ получения полиуретанового (ПУР) или полиизоциануратного (ПИР) пеноматериала, включающий следующие стадии:
a) взаимодействие сложного полиэфирполиола, который может быть получен по одному из пп.1-11, с
b) полиизоцианатсодержащим компонентом,
c) пенообразующим агентом,
d) одним или несколькими катализаторами,
е) при необходимости огнезащитными средствами и/или другими вспомогательными веществами и добавками.
13. Применение ПУР- или ПИР-пеноматериала, который может быть получен согласно способу по п.12, для изготовления металлокомпозиционных элементов.